(57)【特許請求の範囲】
【請求項１】
連続及び不連続のポリテトラフルオロエチレン微細繊維で形成された三次元連続微細孔を有する多孔質体と、この多孔質体に保持された導電性材料を有するガス拡散電極用材料であって、
上記多孔質体断面の表面領域、中間領域及び裏面領域にかけて、上記ポリテトラフルオロエチレン微細繊維は、密集度合いが、それぞれ低い部位、高い部位及び低い部位であり、
上記多孔質体は、厚みが５〜５０μｍ、空隙率が７０％以上、細孔径の最小値が０．５μｍで最大値が４５μｍであり、
当該ガス拡散電極用材料は、空隙率が５４〜８０％であることを特徴するガス拡散電極用材料。
【請求項２】
上記ポリテトラフルオロエチレン微細繊維の密集度合いが低い部位では、上記導電性材料の保持度合いが高く、上記ポリテトラフルオロエチレン微細繊維の密集度合いが高い部位では、上記導電性材料の保持度合いが低いことを特徴とする請求項１に記載のガス拡散電極用材料。
【請求項３】
上記三次元連続微細孔の形状がスリット状であることを特徴とする請求項１又は２に記載のガス拡散電極用材料。
【請求項４】
上記ポリテトラフルオロエチレンと上記導電性材料との重量比が、次式（１）
（ＰＴＦＥ）：（Ｃｏｎｄｕｃｔｏｒ）＝２０〜８０：８０〜２０…（１）
（式中のＰＴＦＥはポリテトラフルオロエチレン、Ｃｏｎｄｕｃｔｏｒは導電性材料を示す。）で表されることを特徴とする請求項１〜３のいずれか１つの項に記載のガス拡散電極用材料。
【請求項５】
上記導電性材料が、平均粒径０．５〜２μｍ、比表面積３０〜２０００ｍ２／ｇのカーボンブラックであることを特徴とする請求項１〜４のいずれか１つの項に記載のガス拡散電極用材料。
【請求項６】
連続及び不連続のポリテトラフルオロエチレン微細繊維で形成された三次元連続微細孔を有する多孔質体と、この多孔質体に保持された導電性材料を有するガス拡散電極用材料を製造するに当たり、
（１）上記多孔質体を一軸延伸又は二軸延伸して、該多孔質体断面の表面領域、中間領域及び裏面領域にかけて、上記ポリテトラフルオロエチレン微細繊維の密集度合いが、それぞれ低い部位、高い部位及び低い部位となるようにした後、上記多孔質体の三次元連続微細細孔内に、界面活性剤を含有し親水基を持つ有機溶媒を充填して親水化し、
（２）親水化した多孔質体に、導電性材料を含有するスラリーを浸透、付着させ、
（３）導電性材料を付着させた多孔質体を熱処理する、
ことを特徴とするガス拡散電極用材料の製造方法。
【請求項７】
連続及び不連続のポリテトラフルオロエチレン微細繊維で形成された三次元連続微細孔を有する多孔質体と、この多孔質体に保持された導電性材料を有するガス拡散電極用材料を製造するに当たり、
（１）上記多孔質体を一軸延伸又は二軸延伸して、該多孔質体断面の表面領域、中間領域及び裏面領域にかけて、上記ポリテトラフルオロエチレン微細繊維の密集度合いが、それぞれ低い部位、高い部位及び低い部位となるようにした後、親水化し、
（２）親水化した多孔質体に、導電性材料を含有するスラリーを浸透、付着させ、
（３）導電性材料を付着させた多孔質体を３００〜４００℃で熱処理する、
ことを特徴とするガス拡散電極用材料の製造方法。
【請求項８】
連続及び不連続のポリテトラフルオロエチレン微細繊維で形成された三次元連続微細孔を有する多孔質体と、この多孔質体に保持された導電性材料を有するガス拡散電極用材料を製造するに当たり、
（１）上記多孔質体を一軸延伸又は二軸延伸して、該多孔質体断面の表面領域、中間領域及び裏面領域にかけて、上記ポリテトラフルオロエチレン微細繊維の密集度合いが、それぞれ低い部位、高い部位及び低い部位となるようにした後、親水化し、
（２）親水化した多孔質体に、導電性材料を含有するスラリーを浸透、付着させ、
（３）導電性材料を付着させた多孔質体に対し、その表面に平行な方向に張力をかけた状態で熱処理する、
ことを特徴とするガス拡散電極用材料の製造方法。
【請求項９】
（１）工程において、ポリテトラフルオロエチレン膜を一軸延伸又は二軸延伸して、多孔質体断面の表面領域、中間領域及び裏面領域にかけて、上記ポリテトラフルオロエチレン微細繊維の密集度合いが、それぞれ低い部位、高い部位及び低い部位となる多孔質体を作製することを特徴とする請求項６〜８のいずれか１つの項に記載のガス拡散電極用材料の製造方法。
【請求項１０】
（２）工程において、上記多孔質体の表面又は裏面のいずれか一方に、上記スラリーを接触させ、次いで、加圧又は減圧してこのスラリーをこの多孔質体内部に浸透させ、しかる後、常圧で乾燥することを特徴とする請求項６〜９のいずれか１つの項に記載のガス拡散電極用材料の製造方法。
【請求項１１】
（２）工程において、上記多孔質体の裏面又は表面のいずれか一方に、上記スラリーを接触させ、次いで、加圧又は減圧してこのスラリーをこの多孔質体内部に浸透させ、しかる後、常圧で乾燥することを特徴とする請求項１０に記載のガス拡散電極用材料の製造方法。
【請求項１２】
請求項１〜５のいずれか１つの項に記載のガス拡散電極用材料に電極触媒を担持してなることを特徴とするガス拡散電極の電極触媒層。
【請求項１３】
請求項１〜５のいずれか１つの項に記載のガス拡散電極用材料又は請求項１２に記載の電極触媒層を、ガス透過性の導電性支持材で支持して成ることを特徴とするガス拡散電極。
【請求項１４】
請求項１〜５のいずれか１つの項に記載のガス拡散電極用材料を、電解質膜に支持した電極触媒層上に支持して成ることを特徴とするガス拡散電極。
【発明の詳細な説明】
【技術分野】
【０００１】
本発明は、ガス拡散電極用材料及びその製造方法に係り、更に詳細には、発電特性及び耐久性に優れたガス拡散電極用材料、その製造方法及びガス拡散電極に関する。
【背景技術】
【０００２】
従来、固体高分子型燃料電池のＭＥＡ（Ｍｅｍｂｒａｎｅ  Ｅｌｅｃｔｒｏｄｅ  Ａｓｓｅｍｂｌｙ：膜電極接合体）では、白金をカーボン粒子に担持した触媒とアイオノマーとで形成した電極構造（三相構造）を、電解質膜の両側に接合し、さらに、ガス拡散層（ＧＤＬ：Ｇａｓ  Ｄｉｆｆｕｓｉｏｎ  Ｌａｙｅｒ）を配置した多層構造体が知られている。
この三相構造の電極触媒層については、ポリテトラフルオロエチレン（ＰＴＦＥ）などの撥水材を電極触媒層に添加したり、疎水性の高いカーボンブラックや疎水化処理したカーボンブラックを使用したりして、排水性を向上することが提案されている（例えば、特許文献１参照。）。
【特許文献１】特開昭５９−４３８８９号公報
【発明の開示】
【発明が解決しようとする課題】
【０００３】
しかし、かかる従来の三相構造の電極触媒層にあっては、運転の繰り返しにより、カーボン腐食やアイオノマーの分解劣化を生じ、電極触媒層構造が変形・劣化し易い。このように変形・劣化した電極触媒層では、ガスの拡散性及び生成水の排出性が低下し、濃度過電圧が増大するという問題があった。
【０００４】
一方、電気自動車などでは、起動−停止の繰り返しによる負荷変動に伴う劣化が他の用途よりも激しく、特許文献１に記載の電極においても、未だ十分とは言えない。
【０００５】
他方、固体高分子型燃料電池において、従来ガス拡散層として、支持体にカーボンペーパーやカーボンクロスを用い、その上に炭素粒子などの導電性物質とＰＴＦＥなどの撥水性物質を含むスラリーを塗布して多孔質層（ミル層）を作製したものが広く用いられている。
【０００６】
しかし、前記のようなガス拡散層の多孔質層（ミル層）は、空孔形状／空孔率が、構成要素の炭素粒子種とＰＴＦＥ量によってほぼ一意に決まり、排水性を向上させようとＰＴＦＥ量を増加させると空孔率が減少しガスの拡散性が阻害されることがあった。また、ガスの拡散性を向上させようとＰＴＦＥ量を減少させると排水性が悪化してしまうことがあった。
このため、炭素材料として粒子径の異なる２種類を用いることによって、ガス拡散層の多孔質層（ミル層）の空孔径を制御し、排水性を向上させるガス拡散電極用材料が提案されている（例えば、特許文献２参照。）。
【特許文献２】特開２００１−５７２１５号公報
【０００７】
しかしながら、特許文献２に記載のガス拡散電極用材料は、制御可能な空孔径及び空孔率の範囲が狭いため、十分な排水性を得られないことがあった。また、電極基材へ炭素粒子を含んだスラリーを塗布してガス拡散電極を作製するため、基材の空孔内に炭素粒子が付着し、基材の空孔が埋まることによって、ガスの透過性が著しく低下することがあった。
【０００８】
本発明は、このような従来技術の有する課題に鑑みてなされたものであり、その目的とするところは、発電特性及び耐久性に優れたガス拡散電極用材料、その製造方法及びガス拡散電極を提供することにある。
【課題を解決するための手段】
【０００９】
本発明者らは、上記目的を達成すべく鋭意検討を重ねた結果、所定の三次元構造を有するポリテトラフルオロエチレンを用いることなどにより、上記目的が達成できることを見出し、本発明を完成するに至った。
【００１０】
即ち、本発明のガス拡散電極用材料は、連続及び不連続のポリテトラフルオロエチレン微細繊維で形成された三次元連続微細孔を有する多孔質体と、この多孔質体に保持された導電性材料を有するガス拡散電極用材料であって、
上記多孔質体断面の表面領域、中間領域及び裏面領域にかけて、上記ポリテトラフルオロエチレン微細繊維は、密集度合いが、それぞれ低い部位、高い部位及び低い部位であり、
上記多孔質体は、厚みが５〜５０μｍ、空隙率が７０％以上、細孔径の最小値が０．５μｍで最大値が４５μｍであり、
当該ガス拡散電極用材料は、空隙率が５４〜８０％であることを特徴する。
【００１１】
また、本発明のガス拡散電極用材料の好適形態は、上記ポリテトラフルオロエチレン微細繊維の密集度合いが低い部位では、上記導電性材料の保持度合いが高く、上記ポリテトラフルオロエチレン微細繊維の密集度合いが高い部位では、上記導電性材料の保持度合いが低いことを特徴とする。
【００１３】
一方、本発明のガス拡散電極の第１の製造方法は、連続及び不連続のポリテトラフルオロエチレン微細繊維で形成された三次元連続微細孔を有する多孔質体と、この多孔質体に保持された導電性材料を有するガス拡散電極用材料を製造するに当たり、
（１）上記多孔質体を一軸延伸又は二軸延伸して、該多孔質体断面の表面領域、中間領域及び裏面領域にかけて、上記ポリテトラフルオロエチレン微細繊維の密集度合いが、それぞれ低い部位、高い部位及び低い部位となるようにした後、上記多孔質体の三次元連続微細細孔内に、界面活性剤を含有し親水基を持つ有機溶媒を充填して親水化し、
（２）親水化した多孔質体に、導電性材料を含有するスラリーを浸透、付着させ、
（３）導電性材料を付着させた多孔質体を熱処理する、
ことを特徴とする。
また、本発明のガス拡散電極の第２の製造方法は、連続及び不連続のポリテトラフルオロエチレン微細繊維で形成された三次元連続微細孔を有する多孔質体と、この多孔質体に保持された導電性材料を有するガス拡散電極用材料を製造するに当たり、
（１）上記多孔質体を一軸延伸又は二軸延伸して、該多孔質体断面の表面領域、中間領域及び裏面領域にかけて、上記ポリテトラフルオロエチレン微細繊維の密集度合いが、それぞれ低い部位、高い部位及び低い部位となるようにした後、親水化し、
（２）親水化した多孔質体に、導電性材料を含有するスラリーを浸透、付着させ、
（３）導電性材料を付着させた多孔質体を３００〜４００℃で熱処理する、
ことを特徴とする。
更に、本発明のガス拡散電極の第３の製造方法は、連続及び不連続のポリテトラフルオロエチレン微細繊維で形成された三次元連続微細孔を有する多孔質体と、この多孔質体に保持された導電性材料を有するガス拡散電極用材料を製造するに当たり、
（１）上記多孔質体を一軸延伸又は二軸延伸して、該多孔質体断面の表面領域、中間領域及び裏面領域にかけて、上記ポリテトラフルオロエチレン微細繊維の密集度合いが、それぞれ低い部位、高い部位及び低い部位となるようにした後、親水化し、
（２）親水化した多孔質体に、導電性材料を含有するスラリーを浸透、付着させ、
（３）導電性材料を付着させた多孔質体に対し、その表面に平行な方向に張力をかけた状態で熱処理する、
ことを特徴とする。
【００１４】
また、本発明のガス拡散電極は、上述の如きガス拡散電極用材料又は電極触媒層を、ガス透過性の導電性支持材で支持して成ることを特徴とする。
更に、本発明の他のガス拡散電極は、上述の如きガス拡散電極用材料を、電解質膜に支持した電極触媒層上に支持して成ることを特徴とする。
【発明の効果】
【００１５】
本発明によれば、所定の三次元構造を有するポリテトラフルオロエチレンを用いることなどとしたため、発電特性及び耐久性に優れたガス拡散電極用材料、その製造方法及びガス拡散電極を提供することができる。
【発明を実施するための最良の形態】
【００１６】
以下、本発明のガス拡散電極用材料につき詳細に説明する。なお、本明細書において、「％」は特記しない限り質量百分率を表すものとする。
上述の如く、本発明のガス拡散電極用材料は、連続及び不連続のポリテトラフルオロエチレン微細繊維で形成された多孔質体と、この多孔質体に保持された導電性材料を有する。
この多孔質体は、上記ポリテトラフルオロエチレン微細繊維で形成された三次元連続微細孔を有し、上記導電性材料は主としてこの三次元連続微細孔に含有される。
【００１７】
ここで、ポリテトラフルオロエチレン（ＰＴＦＥ）繊維は電気絶縁性であるが、上述のように、ＰＴＦＥ微細繊維製の多孔質体に導電性材料を含有させることにより、この多孔質体に導電経路を形成できるので、当該多孔質体がガス拡散電極用材料として使用可能なものとなり、代表的には、ガス拡散電極の多孔質層（ミル層）として機能する。
【００１８】
また、このようなガス拡散電極用材料では、上記多孔質体の断面を観察すると、表面領域から裏面領域にかけて、連続及び不連続のＰＴＦＥ微細繊維は、密集度合いが低い部位と高い部位を有する。
代表的な密集度合いの分布（傾斜）としては、例えば、ＰＴＦＥ微細繊維の密集度合いを、表面領域から裏面領域にかけて高→低としたり、表面領域、中間領域及び裏面領域にかけて、それぞれ低→高→低としたり、高→低→高とすることができる。
本発明のガス拡散電極用材料では、表面領域、中間領域及び裏面領域にかけて、それぞれ低→高→低とする。
【００１９】
図１は、本発明のガス拡散電極用材料の一例における上記多孔質体の電子顕微鏡写真であり、図１（Ａ）は多孔質体断面の表面領域の一部、図１（Ｂ）は中間領域の一部を示している。
図１（Ａ）及び（Ｂ）から明らかなように、多孔質体の中間領域ではＰＴＦＥ微細繊維が表面領域よりも密集している。なお、図１では多孔質体の裏面領域断面を示していないが、裏面領域断面の状態は表面領域断面の状態とほぼ同じである。
【００２０】
また、本発明のガス拡散電極用材料では、その断面を観察すると、ＰＴＦＥ微細繊維の密集度合いが低い部位では、上記導電性材料の保持度合いが高くなるようにし、ＰＴＦＥ微細繊維の密集度合いが高い部位では、上記導電性材料の保持度合いが低くなるようにすることができる。
代表的な保持度合いの分布（傾斜）としては、例えば、ＰＴＦＥ微細繊維の密集度合いが表面領域から裏面領域にかけて高→低であるときに、低→高（片面だけに導電性材料を保持）とすることができる。また、ＰＴＦＥ微細繊維の密集度合いが表面領域、中間領域及び裏面領域においてそれぞれ低→高→低あるときに、高→低→高（両面に導電性材料を保持）とすることができる。
図２は、本発明のガス拡散電極用材料の一例の電子顕微鏡写真であり、シート状をなすガス拡散電極用材料の断面を観察したものである。
【００２１】
図２に示したように、導電性材料の粒子は、上述の多孔質体におけるＰＴＦＥ微細繊維の密集度合いに起因して、中間領域（図２（Ｂ）参照。）よりも表面領域（図２（Ａ）参照。）に多く保持されている。
【００２２】
このような導電性材料の分布により、本発明のガス拡散電極用材料は、電極触媒層とガス拡散電極用材料との界面、及びガス拡散電極とカーボンペーパーなどの支持材との界面との密着性が良好となる。このため、電解質膜上の電極触媒層からカーボンペーパーなどの支持材までの間において、気体及び液体成分の拡散性や移動が適切なものとなる。
これにより、高加湿条件下でのフラッディングが抑制される。また、電極触媒層内の排水性を促進するため、起動停止（Ｓｔａｒｔ−Ｓｔｏｐ）、耐久性やＯＣＶ（Ｏｐｅｎ  Ｃｉｒｃｕｉｔ  Ｖｏｌｔａｇｅ）耐久性も向上する。また、低加湿条件下での電解質膜保持水の移動も容易になり高い発電性能が得られる。
【００２３】
更に、このような導電性材料の分布により、本発明のガス拡散電極用材料は、カーボンペーパーなどの支持材を用いた際には、支持材との密着性が良好であり、外力に対して耐久性に優れたものとなるので、エンジン始動時や走行時などに繰り返し長時間の振動を被る自動車に搭載するのに特に適切なものである。
【００２４】
なお、本発明のガス拡散電極用材料に用いるＰＴＦＥ微細繊維製の多孔質体は、図１に示したように、典型的には、スリット状の３次元（３Ｄ）連続微細孔を有する。
この３Ｄ連続微細孔は、後述するように多孔質体の製造工程に起因するものであるが、かかる微細孔を有することにより、本発明のガス拡散電極用材料は、空隙率が高い拡散電極構造を実現し、高加湿条件下におけるフラッディングを抑制する。また、電極触媒層内の排水を促進するため、起動停止、耐久性やＯＣＶ耐久性も向上する。更に、低加湿条件下での電解質膜保持水の移動も容易になり高い発電性能が得られるという機能を発揮し得る。
また、ＰＴＦＥ微細繊維の繊維径は、特に限定されるものではないが、代表的には０．１〜５μｍ程度である。
【００２５】
更に、本発明のガス拡散電極用材料は、ポリテトラフルオロエチレンと導電性材料との重量比が、次式（１）
（ＰＴＦＥ）：（Ｃｏｎｄｕｃｔｏｒ）＝２０〜８０：８０〜２０…（１）
（式中のＰＴＦＥはポリテトラフルオロエチレン、Ｃｏｎｄｕｃｔｏｒは導電性材料を示す。）で表される関係を満足することが好ましい。
【００２６】
上述のように、ＰＴＦＥ微細繊維製の多孔質体に導電性材料、例えばカーボン粒子を保持させることにより、この多孔質体に導電経路が形成され、ガス拡散電極用のミル層として機能し得るようになるが、この一方で、多孔質体の細孔内に導電性材料が過大に充填されてしまうと、ガス経路が狭くなってガス透過性が低下することがある。
この点を勘案すると、ガス拡散電極用材料としては、上記（１）式の関係を満足することが好ましい。
【００２７】
上記の（１）式において、導電性材料の含有量が２０％未満では、導電性を十分に確保できないことがあり、８０％を超えると、ガス透過性（拡散性）や撥水性が不十分になることがある。
【００２８】
なお、本発明のガス拡散電極用材料では、多孔質体自体が高い撥水性を有するＰＴＦＥ繊維で形成されているので、内部に水が浸入しにくく、浸入しても排水され易い。よって、このガス拡散電極用材料（ミル層）が接することになる電極触媒層の水分除去にも寄与し得る。
また、かかる多孔質体が３Ｄ連続微細孔を有するため、本発明のガス拡散電極用材料は、圧縮強度、耐熱性及び耐久性などの物理特性にも優れる。
【００２９】
ここで、一般的には、ガス拡散電極では、支持材としてのカーボンペーパーやカーボンクロスの表面にカーボンブラックとＰＴＦＥを含むスラリーを塗布して焼成し、ミル層を形成する。この際、スラリー中のカーボン凝集体は数１００ｎｍ〜１μｍの大きさを有するので、カーボンブラックを含有させた後にミル層に形成される細孔の大きさは、その殆どが数１００ｎｍ〜１μｍで、ミル層内の空隙率も２０〜５０％程度となる。
従って、本発明のガス拡散電極用材料とは異なり、通常のガス拡散電極のミル層は、カーボンペーパーなどの支持材に比し、ガス透過性（拡散性）が不十分であり、更には、ミル層と接触している電極触媒層中の水分除去も不十分になり易い。
【００３０】
なお、多孔質体、代表的には多孔質膜としては種々の形式のものがあるが、ガス拡散電極用材料の基材として使用するには、ガス拡散性と撥水性に優れるものが好適である。
また、このような多孔質膜のガス拡散性は、膜厚と空隙率と細孔径とに影響を受ける。
本発明のガス拡散電極用材料においては、上記多孔質体は、厚みが５〜５０μｍ、空隙率が５４〜８０％、細孔径の最小値が０．５μｍで最大値が４５μｍであり、これにより、適切なガス拡散性を確保できる。
【００３１】
導電性材料の保持後において、ガス拡散電極用材料として十分なガス拡散性を確保するには、上記の特性を有することが望ましい。
【００３２】
なお、本発明において、上述の導電性材料としては、電気伝導性を有する粒子であれば十分であるが、代表的には、平均粒径０．５〜２μｍ、好ましくは０．５〜１．５μｍ、更に好ましくは０．９〜１．０μｍのカーボンブラックを用いることが望ましい。
粒径が０．５μｍ未満では、上記多孔質体の３Ｄ連続微細孔に進入できても通過してしまうことがあり、２μｍを超えると、３Ｄ連続細孔に進入できないことがあり、多孔質体に導電経路を形成できないことがある。
【００３３】
また、カーボンブラックとしては、使用対象であるガス拡散電極の撥水性を確保すべく、比表面積３０〜２０００ｍ２／ｇのものが好ましく、特に、比表面積が３０〜９００ｍ２／ｇで、Ｘ線回折の（００２）面における平均格子面間隔ｄ００２が０．３４３〜０．３６２ｎｍのアセチレンブラック又は黒鉛化したカーボンブラックが好適である。
【００３４】
なお、本発明のガス拡散電極用材料においては、導電性材料以外にも、使用対象であるガス拡散電極の撥水性を確保すべく、撥水材であるＰＴＦＥ分散液などの成分を添加することができる。
また、導電性材料とこれらの添加成分も含めた固形分量としては、ＰＴＦＥ製の上記多孔質体の単位面積当たり、０．５〜３．０ｍｇ／ｃｍ２とすることが好ましい。
固形分量が０．５ｍｇ／ｃｍ２未満では、導電経路の形成が不十分になることがあり、３．０ｍｇ／ｃｍ２を超えると、ガス拡散性が低下することがある。
【００３５】
次に、他のガス拡散電極用材料について説明する。
このガス拡散電極用材料は、上述したガス拡散電極用材料とほぼ同様の構成を有するが、特に以下の点が異なる。
即ち、多孔質体に形成されたスリット状の三次元連続微細孔に、少なくとも導電性材料を含有させて成る。この多孔質体は、ポリテトラフルオロエチレン製の薄膜を一軸延伸又は二軸延伸して得られる、連続な微細繊維、不連続な微細繊維のいずれか一方又は双方で形成される。
【００３６】
また、このガス拡散電極用材料は、上記ポリテトラフルオロエチレンと上記導電性材料との重量比が、次式（２）
（ＰＴＦＥ）：（Ｃｏｎｄｕｃｔｏｒ）＝２０〜６０：８０〜４０  …（２）
（式中のＰＴＦＥはポリテトラフルオロエチレン、Ｃｏｎｄｕｃｔｏｒは導電性材料を示す。）で表される関係を満足する。
【００３７】
ここで、ポリテトラフルオロエチレン製の多孔質基材は、絶縁性であり且つ連続する微細孔を有する基材である。この多孔質体をガス拡散電極用材料（ＧＤＬの多孔質層（ミル層））として用いるには、該多孔質体に導電性材料を含有させ導電経路を形成する必要がある。一方で、多孔質体の空隙（細孔）内に導電性材料を含有させると、基材の空隙が埋まったり、空隙経路が狭まったりして、ガスの透過性が著しく低下することがある。
【００３８】
このため、ガス拡散電極用材料を上記組成式（２）を満たすようにすることで、導電性材料が備える導電性と、多孔質体が備えるガス透過性や撥水性とを両立させるようにした。
なお、導電性材料の含有量が０．４（４０％）未満であると導電性を十分に確保することができない。一方、導電性材料の含有量が０．８（８０％）を超えると  空隙経路が狭まったりして、ガスの透過性が著しく低下し易い。
【００３９】
また、上記多孔質体をガス拡散電極用材料（ＧＤＬの多孔質層（ミル層））の基材として使用するには、ガス拡散性（透気度）に優れ・撥水性が高いものが良い。このガス拡散性は、膜厚みと空隙率と孔径とを調整することで確保できる。
例えば、多孔質体の厚みが５〜５０μｍ、空隙率が８０％以上、孔径が０．５〜４５μｍ  、透気度が１〜３０Ｌ／ｍｉｎ・ｃｍ２  である多孔質体を使用することが好ましい。例えば、ポアフロンメンブレン（商品名：住友電工ファインポリマー社製）のような多孔質膜などの中で、この物性値に相当するものが好適に使用できる。
【００４０】
このときは、導電性材料として０．１μｍ〜１０μｍ以下の大きさのカーボン粒子（１次粒子の凝集体の粒径が１０μｍ以下）を含有させた後も、良好なガス拡散性を確保することができる。なお、該多孔質体は、ポリテトラフルオロエチレン製であるため、撥水性が高いことは言うまでもない。
【００４１】
更に、上記多孔質体の細孔内に含有させ導電性経路を形成させる導電性材料としては、例えば、平均粒径０．０１〜２μｍ、比表面積３０〜２０００のカーボンブラック（凝集体含む）を使用できる。例えば、ＡＢ−６（アセチレンブラック、比表面積４０ｍ２／ｇ：電気化学工業（デンカ）社製）などが好適に使用できる。
【００４２】
このような導電性材料であれば、細孔内に均一に且つ高分散させることができるので有効である。
なお、導電性材料の粒径が２μｍ超だと多孔質膜の細孔に引っ掛かって導電性経路が上手く形成されないことがある。なお、ここで言う細孔とは、丸い空孔が開いている形状ではなく、ＰＴＦＥ膜の一部が引き裂かれて形成されたスリット状の亀裂を示す。
【００４３】
かかるガス拡散電極用材料は、ガス拡散性を確保する観点からは、導電性材料を含有させた後は、空隙率が４０〜８０％、孔径が１〜３０μｍ  、透気度が１〜２０Ｌ／ｍｉｎ・ｃｍ２  であることが好適である。
このときの導電性材料の付着量（固形分量）としては、基材ポリテトラフルオロエチレンの単位面積当たり、０．３〜３．０ｍｇ／ｃｍ２の範囲であることが望ましい。０．３ｍｇ／ｃｍ２未満では、導電性経路の形成が不十分となり易い。３．０ｍｇ／ｃｍ２超では、ガス拡散性が低下することがある。
【００４４】
次に、本発明のガス拡散電極用材料の製造方法について説明する。
上述の如く、この製造方法は、上述の本発明のガス拡散電極用材料を製造する方法であって、下記の（１）〜（３）工程を含むものである。
（１）上記多孔質体を一軸延伸又は二軸延伸して、該多孔質体断面の表面領域、中間領域及び裏面領域にかけて、上記ポリテトラフルオロエチレン微細繊維の密集度合いが、それぞれ低い部位、高い部位及び低い部位となるようにした後、親水化する工程
（２）親水化した多孔質体に、導電性材料を含有するスラリーを浸透、付着させる工程
（３）導電性材料を付着させた多孔質体を熱処理する工程
【００４５】
（１）工程において、ポリテトラフルオロエチレン膜は、一軸延伸又は二軸延伸を行うことが好ましく、このようなＰＴＦＥの延伸処理により、スリット状の３Ｄ連続微細孔が形成される。
また、（１）工程は、ＰＴＦＥの高い撥水性を勘案して、後のスラリー（インク状の水系スラリー）の浸透、付着（（２）工程）を容易にするために行う。
【００４６】
かかる（１）工程は、具体的には、上記多孔質体の三次元連続微細細孔内に、界面活性剤を含有し親水基を持つ有機溶媒を充填することができるが、第１の製造方法においては、かかる有機溶媒を充填する。
この場合、有機溶媒としては、親水基（典型的には水酸基）と親油基を有するもの、例えば沸点が５０〜１５０℃のアルコールが好ましく、エタノール（沸点７８．５℃）、プロパノール（沸点９７℃）、ブタノール（沸点１０８．１℃）及びヘキサノール（沸点１３６℃）を挙げることができる。
また、使用する界面活性剤としては、トライトンＸ−１００（商品名）、ナロアクティーＨＮ−１００及び非イオン界面活性剤（エーテル型）などを挙げることができる。
【００４７】
次に、（２）工程は、導電性材料含有スラリー中の導電性粒子、代表的にはカーボン粒子を上記多孔質体の３Ｄ連続微細孔に進入させるために行うものである。
具体的には、上記多孔質体の表面又は裏面のいずれか一方に、上記スラリーを接触させた後、加圧又は減圧してこのスラリーをこの多孔質体内部に浸透させ、次いで、スラリー中の界面活性剤や有機溶媒を常圧で乾燥し、導電性材料を多孔質体に固定することにより行われる。
このように、親水化処理（（１）工程）とスラリーの浸透・付着（（２）工程）をウェット‐ウェットで行うことで、導電性材料含有スラリーを均一に浸透させることが可能となり、スラリーの付着量を目標量に対してア１０％内で制御できる。
【００４８】
また、（１）工程で多孔質体の両面を親水化処理し、（２）工程で該多孔質体の両面から導電性材料含有スラリーを多孔質体三次元連続微細細孔内に浸透、付着させることが好ましい。
具体的には、多孔質体の片面を親水化処理し導電性材料含有スラリーを付着させ、もう一方の面にも同様に親水化工程及びスラリー付着工程を行う。
このときは、導電性材料を含む多孔質体の導電性が向上し易く、１０ｍΩ・ｃｍ２以下とすることができる。なお、片面からのスラリー浸漬のみでは、もう一方の面に多孔質体のポリテトラフルオロエチレン繊維が露出し、これが導電性を低下させることがある。
【００４９】
また、（３）工程は、（２）工程で多孔質体に含ませた導電性材料を固定化するために行うものである。
多孔質基材であるＰＴＦＥの融点以上の温度に加熱して固定化する。通常、ＰＴＦＥの融点は約３２０℃で、多孔質体の融点は３５０℃程度になる。よって、かかる熱処理は、３００〜４００℃で行うことが好ましく、第２の製造方法においては当該温度範囲で熱処理を行う。
熱処理温度が３００℃未満では、多孔質体が融解せず、導電性材料粒子を多孔質体に固定できないことがあり、４００℃を超えると、多孔質体の融解が進行し過ぎて、３Ｄ連続微細孔に割れなどの変形を生じさせ、ガス拡散性が低下することがある。
【００５０】
更に、（３）工程では、導電性材料を付着した多孔質体に対し、その表面に平行な方向に張力をかけた状態で熱処理を行うことが好ましく、第３の製造方法では、そのような状態で熱処理を行う。
上述のように、ＰＴＦＥ製多孔質体を熱処理すると、ＰＴＦＥの溶融により多孔質体が体積収縮して３Ｄ連続微細孔が狭小化することがあり、この結果、ガス拡散性が低下することがある。
これに対し、面方向に平行な方向、例えば直交する２方向（Ｘ−Ｙ方向）に張力をかけた状態で熱処理を行えば、かかる不具合を抑制することができる。
なお、このような張力の付与以外にも、多孔質体を型枠で固定したまま熱処理してもよい。
【００５１】
図５に、上述した（１）〜（３）工程により、本発明のガス拡散電極用材料が製造されるまでの工程フローの一例を示す。この工程フローでは、（１）工程と（２）工程を行った後、多孔質ＰＴＦＥシートを反転し、裏面にも同工程を繰り返し行うことで両面から導電性材料を浸透・付着させて、ガス拡散電極用材料を製造できる。
【００５２】
次に、本発明のガス拡散電極の電極触媒層について説明する。
上述の如く、この電極触媒層材料は、上記本発明のガス拡散電極用材料に、電極触媒を担持して成るものである。
かかる電極触媒としては、白金（Ｐｔ）、パラジウム（Ｐｄ）、ロジウム（Ｒｈ）、イリジウム（Ｉｒ）、ルテニウム（Ｒｕ）又はこれらの混合物を含有するＰｔ合金、コバルト、（Ｃｏ）、鉄（Ｆｅ）、ニッケル（Ｎｉ）、クロム（Ｃｒ）、マンガン（Ｍｎ）又はこれらの混合物を含有するＰｔ合金などの活性成分を導電性材料（カーボン担体）に担持した触媒を挙げることができる。
【００５３】
次に、本発明のガス拡散電極について説明する。
上述の如く、このガス拡散電極は、上記本発明のガス拡散電極用材料又は電極触媒層（材料）を、カーボンペーパーやカーボンクロスなどのガス透過性の導電性支持材で支持して成る。
本発明のガス拡散電極用材料は、そのままでもガス拡散電極として使用することができるが、カーボンペーパーなどで支持すれば、剛性を向上でき、取り扱い性を更に向上できる。
【００５４】
かかる導電性支持材としては、厚さが１００〜３００μｍのものが好ましく、厚さが１００μｍ未満では支持材としての強度が不足することがあり、３００μｍを超えるとガス拡散性を阻害することがある。
また、カーボンペーパーやカーボンクロスとしては導電性を有すれば十分であり、黒鉛化度は低くてもよい。
なお、従来のガス拡散電極においては、カーボンペーパーやカーボンクロスに撥水処理を行うが、本発明ではこのような撥水処理は不要である。撥水処理に用いる撥水剤の経時劣化に伴いカーボンペーパーなども劣化することがあるので、本発明では撥水処理はむしろ行わない方がよい。
【００５５】
本発明のガス拡散電極用材料は、カーボンペーパーやカーボンクロスなどの支持体に固定したままでもガス拡散層として使用することができるのは上述の通りであるが、電解質膜上に支持された電極触媒層に支持すれば、電極触媒層と、このガス拡散電極層との密着性が向上でき、接触抵抗を低減して更に発電性能を向上することもできる。
【実施例】
【００５６】
以下、本発明を実施例及び比較例により更に詳細に説明するが、本発明はこれら実施例に限定されるものではない。
【００５７】
（実施例１）
以下に、ガス拡散電極材料およびＭＥＡの作製手順を示す。
［ガス拡散電極の作製］
１．ポリテトラフルオロエチレン多孔質膜の準備
厚み３０μｍ、スリット状の細孔０．５〜４５μｍ（平均細孔径１５μｍ）、空隙率８８％のポリテトラフルオロエチレン多孔質膜シート（図１）から、１０ｃｍ角の基材を切り出した。
【００５８】
２．親水化処理液の準備
界面活性剤（ダウケミカル社製Ｔｒｉｏｔｎ  Ｘ−１００  ）４ｇと、エタノール２００ｇを混合し、プロペラ攪拌装置にて１５０ｒｐｍ、３０分の攪拌分散処理を行い、親水化処理液とした。
【００５９】
３．塗着用インクスラリーの準備
界面活性剤（ダウケミカル社製Ｔｒｉｔｏｎ  Ｘ−１００）３ｇと、純水２００ｇを混合し、プロペラ攪拌装置にて１５０ｒｐｍ、３０分の攪拌処理を行った後、上記界面活性剤分散水溶液にデンカ社製アセチレンブラック（ＡＢ−６）２０ｇを投入混合し、プロペラ攪拌装置にて１５０ｒｐｍ、３０分の攪拌処理を行った。
上記インクスラリーをジェットミルを用いて粉砕処理を行い、カーボン平均粒径を１μｍとした。上記インクスラリーに、ダイキン工業製Ｐｏｌｙｆｌｏｎ  Ｄ−１Ｅ（固形分６４％）３ｇを投入混合し、プロペラ攪拌装置にて１５０ｒｐｍ、３０分の攪拌処理を行い、塗着用インクスラリーとした。
【００６０】
４．親水化処理（１）
１０ｃｍ角に切り出した基材を、中空部が８ｃｍ角のステンレス製治具に固定し、減圧吸引板上に設置した。基材（片面）の全面に親水化処理液２５ｍｌを浸漬した後、減圧吸引し、該基材内に親水化処理液を浸透させた。次いで、基材内に親水化処理液が十分に浸透した状態で減圧吸引操作を止め、基材内に親水化処理液が充填された状態とした。
【００６１】
５．塗着処理（１）
基材内に親水化処理液が充填された状態で、上記調製した塗着用インクスラリー１５ｍｌを浸漬した後、減圧吸引し、該基材内の親水化処理溶液と塗着用インクスラリーとを置換させながら、浸透させた。インクスラリーを十分に浸透させた後、８０℃の乾燥炉（空気雰囲気）で１５分以上乾燥させた。片面を処理した基材ａ１を得た。
【００６２】
６．親水化処理（２）
次に、この基材ａ１の未処理面を処理するため、先と同様にして、中空部が８ｃｍ角のステンレス製治具に固定し、減圧吸引板上に設置した。基材（もう一方の片面）の全面に親水化処理液２５ｍｌを浸漬した後、減圧吸引し、該基材内に親水化処理液を浸透させた。
次いで、基材内に親水化処理液が十分に浸透した状態で減圧吸引操作を止め、基材内に親水化処理液が充填された状態とした。
【００６３】
７．塗着処理（２）
上記基材内に親水化処理液が充填された状態で、上記調製した塗着用インクスラリー１５ｍｌを浸漬した後、減圧吸引し、該基材内の親水化処理溶液と塗着用インクスラリーとを置換させながら、浸透させた。インクスラリーを十分に浸透させた後、８０℃の乾燥炉（空気雰囲気）で１５分以上乾燥させた。両面を処理した基材ａ２を得た。基材ａ２のインクスラリー固形分の総塗着量は１．０ｍｇ／ｃｍ２であった。
【００６４】
８．多孔質膜の焼成
両面にインクスラリーを塗着させた基材ａ２を、３５０℃の焼成炉（空気雰囲気）で１０分の熱処理を行い、基材ａ２内に含有されたＰＴＦＥ分散粒子および骨格のＰＴＦＥ繊維を溶融させて、基材内に含有されたカーボン粒子上にＰＴＦＥを分散させガス拡散電極用材料とした。こうして、（ＰＴＦＥ）０．７（Ｃｏｎｄｕｃｔｏｒ）０．３、空隙率７０％のガス拡散電極用材料Ａ１（図２）を得た。
【００６５】
９．カーボンペーパーとの接合
上記のガス拡散電極用材料ａ２を、１０ｃｍ角の東レ製ＴＧＰ−Ｈ−０６０カーボンペーパー上にセットし、ホットプレスにて１３０℃、２ＭＰａ、３分の接合処理を行った。
こうして得られたカーボンペーパーとガス拡散電極用材料ａ２の接合体を所定のサイズ（６．０ｃｍ×５．５ｃｍ）に切り出し、ガス拡散電極Ｇ１とした。
【００６６】
［電解質膜−電極接合体の作製］
１．アノード電極触媒の調製
導電性炭素材料としてカーボンブラック（ケッチェン・ブラック・インターナショナル社製ケッチェンブラックＴＭ  ＥＣ、ＢＥＴ表面積＝８００ｍ２／ｇ）４．０ｇを準備し、これにジニトロジアンミン白金水溶液（Ｐｔ濃度１．０％）４００ｇを加えて１時間撹拌した。さらに、還元剤としてメタノール５０ｇを混合し、１時間攪拌した。その後、３０分で８０℃まで加温し、８０℃で６時間撹拌した後、１時間で室温まで降温した。
沈殿物を濾過した後、得られた固形物を減圧下８５℃において１２時間乾燥し、乳鉢で粉砕し、アノード電極触媒（Ｐｔ粒子の平均粒径２．６ｎｍ、Ｐｔ担持濃度５０質量％）を得た。
【００６７】
２．カソード電極触媒の調製
カーボンブラック（ケッチェン・ブラック・インターナショナル社製ケッチェンブラックＴＭ  ＥＣ）を、熱処理することにより、黒鉛化処理されたカーボンブラック（黒鉛化処理ケッチェンブラックＥＣ、ＢＥＴ表面積＝１３０ｍ２／ｇ）を得た。この黒鉛化処理されたケッチェンブラック４．０ｇに、ジニトロジアンミン白金水溶液（Ｐｔ濃度１．０％）４００ｇを加えて１時間撹拌した。さらに、還元剤として蟻酸５０ｇを混合し、１時間攪拌した。その後、３０分で４０℃まで加温し、４０℃で６時間撹拌した。３０分で６０℃まで加温し、さらに、６０℃で６時間撹拌した後、１時間で室温まで降温した。沈殿物を濾過した後、得られた固形物を減圧下８５℃において１２時間乾燥し、乳鉢で粉砕し、カソード電極触媒（Ｐｔ粒子の平均粒径４．８ｎｍ、Ｐｔ担持濃度５０質量％）を得た。
【００６８】
３．アノード触媒層の作製
アノード電極触媒の質量に対して、５倍量の精製水を加え、減圧脱泡操作を５分間加えた。これに、０．５倍量のｎ−プロピルアルコールを加え、さらにプロトン伝導性高分子電解質を含む溶液（ＤｕＰｏｎｔ社製２０％Ｎａｆｉｏｎ（登録商標）含有）を加えた。溶液中の高分子電解質の含有量は、アノード電極触媒のカーボン質量に対する固形分質量比が、Ｃａｒｂｏｎ／Ｉｏｎｏｍｅｒ＝１．０／０．９であるものを用いた。
得られた混合スラリーを超音波ホモジナイザーでよく分散させ、減圧脱泡操作を加えることによって触媒スラリーを作製した。これをポリテトラフルオロエチレンシートの片面にスクリーン印刷法によって、所望の厚さに応じた量の触媒スラリーを印刷し、６０℃で２４時間乾燥させた。形成されるアノード触媒層のサイズは、５ｃｍ×５ｃｍとした。また、ポリテトラフルオロエチレンシート上の塗布層は、Ｐｔ量が０．２ｍｇ／ｃｍ２（アノード触媒層の平均厚みは６μｍ）となるように調整した。
【００６９】
４．カソード触媒層の作製
カソード電極触媒の質量に対して、５倍量の精製水を加え、減圧脱泡操作を５分間加えた。これに、０．５倍量のｎ−プロピルアルコールを加え、さらにプロトン伝導性高分子電解質を含む溶液（ＤｕＰｏｎｔ社製２０％Ｎａｆｉｏｎ（登録商標）含有）を加えた。溶液中の高分子電解質の含有量は、カソード電極触媒のカーボン質量に対する固形分質量比が、Ｃａｒｂｏｎ／Ｉｏｎｏｍｅｒ＝１．０／０．９であるものを用いた。
得られた混合スラリーを超音波ホモジナイザーでよく分散させ、減圧脱泡操作を加えることによって触媒スラリーを作製した。これをポリテトラフルオロエチレンシートの片面にスクリーン印刷法によって、所望の厚さに応じた量の触媒スラリーを印刷し、６０℃で２４時間乾燥させた。形成されるカソード触媒層のサイズは、５ｃｍ×５ｃｍとした。また、ポリテトラフルオロエチレンシート上の塗布層は、Ｐｔ量が０．４ｍｇ／ｃｍ２（カソード触媒層の平均厚みは１２μｍ）なるように調整した。
【００７０】
５．電解質膜電極接合体（ＭＥＡ）の作製
固体高分子電解質膜としてＮａｆｉｏｎＴＭ  ＮＲＥ２１１（旧ＮＥ１１１）（膜厚２５μｍ）と、先に作製したポリテトラフルオロエチレンシート上に形成された電極触媒層とを重ね合わせた。その際には、アノード触媒層、固体高分子電解質膜、カソード触媒層を、この順序で積層させた。その後、１３０℃、２．０ＭＰａで、１０分間ホットプレスし、ポリテトラフルオロエチレンシートのみを剥がしてＭＥＡを得た。
固体高分子電解質膜上に転写されたカソード触媒層は、厚さが約１２μｍ、Ｐｔ担持量は見かけの電極面積１ｃｍ２あたり０．４ｍｇ、電極面積は２５ｃｍ２であった。アノード触媒層は、厚さが約６μｍ、Ｐｔ担持量は見かけの電極面積１ｃｍ２あたり０．２ｍｇ、電極面積は２５ｃｍ２であった。
【００７１】
［膜電極接合体（ＭＥＡ）の性能評価］
上記で得たＭＥＡの両面に、上記で得たガス拡散電極Ｇ１（大きさ６．０ｃｍ×５．５ｃｍ、）およびガス流路付きガスセパレータを配置し、さらに金メッキしたステンレス製集電板で挟持して、評価用単セルとした。評価用単セルの、アノード側に燃料として水素を供給し、カソード側には酸化剤として空気を供給した。両ガスとも供給圧力は大気圧とし、水素は５８．６℃および相対湿度６０％、空気は５４．８℃および相対湿度５０％、セル温度は７０℃に設定した。また、水素利用率は６７％、空気利用率は４０％とした。この条件下で、電流密度１．０Ａ／ｃｍ２で発電させた際のセル電圧を初期セル電圧として測定した。
続いて、６０秒間発電した後、発電を停止した。停止後、水素及び空気の供給を停止し、空気で単セルを置換し５０秒間待機した。その後、１０秒間アノード側に水素ガスを上記利用率の１／５で供給した。その後、アノード側に水素ガス、カソード側に空気を上記と同様の条件で供給し、再度、１．０Ａ／ｃｍ２の電流密度で６０秒間発電した。また、この時の負荷電流は３０秒間で０Ａ／ｃｍ２から１Ａ／ｃｍ２に増大させた。この発電・停止動作を実施し、セル電圧を測定して、発電性能を評価した。１．０Ａ／ｃｍ２の電流密度でのセル電圧が０．４５Ｖになったときのサイクル数を、耐久性の評価値として用いた。構成および結果を表１に示す。
【００７２】
（実施例２）
実施例１と同様にして、塗着量１．０ｍｇ／ｃｍ２、（ＰＴＦＥ）０．２（Ｃｏｎｄｕｃｔｏｒ）０．８、空隙率７２％、のガス拡散電極用材料を支持したガス拡散電極Ｇ２を得た。
【００７３】
（実施例３）
実施例１と同様にして、塗着量１．０ｍｇ／ｃｍ２、（ＰＴＦＥ）０．４（Ｃｏｎｄｕｃｔｏｒ）０．６、空隙率７０％、のガス拡散電極用材料を支持したガス拡散電極Ｇ３を得た。
【００７４】
（実施例４）
実施例１と同様にして、塗着量１．０ｍｇ／ｃｍ２、（ＰＴＦＥ）０．５（Ｃｏｎｄｕｃｔｏｒ）０．５、空隙率７０％、のガス拡散電極用材料を支持したガス拡散電極Ｇ４を得た。
【００７５】
（実施例５）
実施例１と同様にして、塗着量１．０ｍｇ／ｃｍ２、（ＰＴＦＥ）０．７（Ｃｏｎｄｕｃｔｏｒ）０．３、空隙率６９％、のガス拡散電極用材料を支持したガス拡散電極Ｇ５を得た。
【００７６】
（実施例６）
実施例１と同様にして、塗着量０．５ｍｇ／ｃｍ２、（ＰＴＦＥ）０．３（Ｃｏｎｄｕｃｔｏｒ）０．７、空隙率８０％、のガス拡散電極用材料を支持したガス拡散電極Ｇ６を得た。
【００７７】
（実施例７）
実施例１と同様にして、塗着量０．５ｍｇ／ｃｍ２、（ＰＴＦＥ）０．５（Ｃｏｎｄｕｃｔｏｒ）０．５、空隙率７８％、のガス拡散電極用材料を支持したガス拡散電極Ｇ７を得た。
【００７８】
（実施例８）
実施例１と同様にして、塗着量１．５ｍｇ／ｃｍ２、（ＰＴＦＥ）０．３（Ｃｏｎｄｕｃｔｏｒ）０．７、空隙率６３％、のガス拡散電極用材料を支持したガス拡散電極Ｇ８を得た。
【００７９】
（実施例９）
実施例１と同様にして、塗着量１．５ｍｇ／ｃｍ２、（ＰＴＦＥ）０．５（Ｃｏｎｄｕｃｔｏｒ）０．５、空隙率６２％、のガス拡散電極用材料を支持したガス拡散電極Ｇ９を得た。
【００８０】
（実施例１０）
実施例１と同様にして、塗着量２．０ｍｇ／ｃｍ２、（ＰＴＦＥ）０．３（Ｃｏｎｄｕｃｔｏｒ）０．７、空隙率５４％、のガス拡散電極用材料を支持したガス拡散電極Ｇ１０を得た。
【００８１】
（実施例１１）
１．カソード電極触媒の調製
導電性炭素材料としてカーボンブラック（ケッチェン・ブラック・インターナショナル社製ケッチェンブラックＴＭ  ＥＣ、ＢＥＴ表面積＝８００ｍ２／ｇ）４．０ｇを準備し、これにジニトロジアンミン白金水溶液（Ｐｔ濃度１．０％）４００ｇを加えて１時間撹拌した。さらに、還元剤としてメタノール５０ｇを混合し、１時間攪拌した。その後、３０分で８０℃まで加温し、８０℃で６時間撹拌した後、１時間で室温まで降温した。沈殿物を濾過した後、得られた固形物を減圧下８５℃において１２時間乾燥し、乳鉢で粉砕し、アノード電極触媒（Ｐｔ粒子の平均粒径２．６ｎｍ、Ｐｔ担持濃度５０質量％）を得た。
【００８２】
２．カソード触媒層の作製
カソード電極触媒の質量に対して、５倍量の精製水を加え、減圧脱泡操作を５分間加えた。これに、０．５倍量のｎ−プロピルアルコールを加え、さらにプロトン伝導性高分子電解質を含む溶液（ＤｕＰｏｎｔ社製２０％Ｎａｆｉｏｎ（登録商標）含有）を加えた。溶液中の高分子電解質の含有量は、アノード電極触媒のカーボン質量に対する固形分質量比が、Ｃａｒｂｏｎ／Ｉｏｎｏｍｅｒ＝１．０／０．９であるものを用いた。
得られた混合スラリーを超音波ホモジナイザーでよく分散させ、減圧脱泡操作を加えることによって触媒スラリーを作製した。これをポリテトラフルオロエチレンシートの片面にスクリーン印刷法によって、所望の厚さに応じた量の触媒スラリーを印刷し、６０℃で２４時間乾燥させた。形成されるアノード触媒層のサイズは、５ｃｍ×５ｃｍとした。また、ポリテトラフルオロエチレンシート上の塗布層は、Ｐｔ量が０．４ｍｇ／ｃｍ２（アノード触媒層の平均厚みは１２μｍ）となるように調整した。
【００８３】
３．電解質膜電極接合体（ＭＥＡ）の作製
固体高分子電解質膜としてＮａｆｉｏｎＴＭ  ＮＲＥ２１１（旧ＮＥ１１１）（膜厚２５μｍ）と、実施例１で作製したアノード電極触媒層と、上記先カソード電極触媒層とを重ね合わせた。その際には、アノード触媒層、固体高分子電解質膜、カソード触媒層を、この順序で積層させた。その後、１３０℃、２．０ＭＰａで、１０分間ホットプレスし、ポリテトラフルオロエチレンシートのみを剥がしてＭＥＡを得た。
固体高分子電解質膜上に転写されたカソード触媒層は、厚さが約１２μｍ、Ｐｔ担持量は見かけの電極面積１ｃｍ２あたり０．４ｍｇ、電極面積は２５ｃｍ２であった。アノード触媒層は、厚さが約６μｍ、Ｐｔ担持量は見かけの電極面積１ｃｍ２あたり０．２ｍｇ、電極面積は２５ｃｍ２であった。
このＭＥＡを実施例１で作製した、ガス拡散電極Ｇ１と組合せて評価を行った。
【００８４】
（実施例１２）
実施例１のガス拡散電極材料を作製する際に、デンカ製アセチレンブラック（ＡＢ−６）の代わりに、Ｃａｂｏｔ社製カーボンブラック（ＶｕｌｃａｎＸＣ−７２）を用いた以外は、同様にして評価した。
【００８５】
（実施例１３）
実施例１のガス拡散電極材料を作製する際に、デンカ製アセチレンブラック（ＡＢ−６）の代わりに、ケッチェン・ブラック・インターナショナル社製カーボンブラック（ケッチェンブラックＴＭ  ＥＣ）を用いた以外は、同様にして評価した。
【００８６】
（実施例１４）
実施例１のガス拡散電極材料を作製する際に、デンカ製アセチレンブラック（ＡＢ−６）の代わりに、黒鉛化処理したケッチェンブラックを用いた以外は、同様にして評価した。
【００８７】
（実施例１５）
実施例１で作製したＭＥＡの両面に、実施例１で作製したガス拡散電極材料Ａ１を所定のサイズ（６．０ｃｍ×５．５ｃｍ）に切り出し、先に作製したＭＥＡと重ね合わせた。
その際には、ガス拡散電極材料Ａ１、ＭＥＡ（アノード触媒層、固体高分子電解質膜、カソード触媒層を、この順序で積層し接合したもの）、ガス拡散電極材料Ａ１を、この順序で積層させた。
その後、ホットプレスにて１３０℃、２ＭＰａ、３分の接合処理を行った。こうして得られた、ＭＥＡの両側にガス拡散電極材料を配置したものに、カーボンペーパー（６．０ｃｍ×５．５ｃｍ）を重ね合わせて評価に用いた。
【００８８】
（比較例１）
界面活性剤（ダウケミカル社製  Ｔｒｉｔｏｎ  Ｘ−１００）３ｇと、純水２００ｇを混合し、プロペラ攪拌装置にて１５０ｒｐｍ、３０分の攪拌処理を行った後、上記界面活性剤分散水溶液にデンカ社製アセチレンブラック（ＡＢ−６）２０ｇを投入混合し、プロペラ攪拌装置にて１５０ｒｐｍ、３０分の攪拌処理を行った。
上記スラリーをジェットミルを用いて粉砕処理を行い、カーボン平均粒径が１μｍとした。上記インクスラリーに、ダイキン工業製Ｐｏｌｙｆｌｏｎ  Ｄ−１Ｅ（固形分６４％）  １５ｇを投入混合し、プロペラ攪拌装置にて１５０ｒｐｍ、３０分の攪拌処理を行い、さらに、減圧脱泡操作を加え、スラリーを得た。
このスラリーを１０ｃｍ角の東レ製ＴＧＰ−Ｈ−０６０カーボンペーパーの片面にスクリーン印刷法によって、所望の厚さに応じた量のスラリーを印刷し、８０℃で２４時間乾燥させた。その後、３５０℃の焼成炉（空気雰囲気）で３０分の熱処理を行い、スラリー中のＰＴＦＥ分散粒子を溶融させて、カーボン粒子上に分散させガス拡散電極用材料とした。こうして、塗布量２．０ｍｇ／ｃｍ２、（ＰＴＦＥ）０．３（Ｃｏｎｄｕｃｔｏｒ）０．７、空隙率４０％、のガス拡散層（多孔質層（ミル層））を有すガス拡散電極ｇ１を得た。
こうして得られたガス拡散電極ｇ２の接合体を所定のサイズ（６．０ｃｍ×５．５ｃｍ）に切り出し、実施例１のＭＥＡに組合せて評価を行った。
【００８９】
（比較例２）
厚み５０μｍ、細孔０．５〜４５μｍ（平均細孔径１５μｍ）、空隙率６０％のポリテトラフルオロエチレン多孔質膜シート（図３参照）から、１０ｃｍ角の基材を切り出した。
実施例１と同様にして、このポリテトラフルオロエチレン多孔質膜シートに、インクスラリーを含有させ、ガス拡散電極用材料を作製した。
これを実施例１と同様にして、塗着量１．０ｍｇ／ｃｍ２、（ＰＴＦＥ）０．３（Ｃｏｎｄｕｃｔｏｒ）０．７、空隙率４０％、のガス拡散電極用材料を支持したガス拡散電極Ｇ１６とした（図４参照）。
【００９０】
（比較例３）
実施例１１で作製したＭＥＡに、比較例２のガス拡散電極Ｇ１６を組合せて評価した。
【００９１】
【表１】
0005326185.tif 000002
【００９２】
（実施例１６）
［ガス拡散電極の作製］
１．ポリテトラフルオロエチレン多孔質膜の準備
平均空孔径１０μｍ、厚み５０μｍのＰＴＦＥ多孔質薄膜を１０ｃｍ角に切断した。
【００９３】
２．親水化処理液の準備
界面活性剤（ダウケミカル社製：Ｔｒｉｏｔｎ  Ｘ−１００）５ｇと、エタノール２００ｇを混合し、プロペラ攪拌装置にて１５０ｒｐｍ、３０分の攪拌分散処理を行い、親水処理液とした。
【００９４】
３．塗着用インクスラリーの準備
界面活性剤（ダウケミカル社製：Ｔｒｉｔｏｎ  Ｘ−１００）３ｇと、純水２００ｇを混合し、プロペラ攪拌装置にて１５０ｒｐｍ、３０分の攪拌処理を行った後、上記界面活性剤分散水溶液にカーボンブラック（Ｃａｂｏｔ社製：Ｖｕｌｃａｎ  ＸＣ−７２Ｒ）２０ｇを投入混合し、プロペラ攪拌装置にて１５０ｒｐｍ、３０分の攪拌処理を行った。
上記インクスラリーをジェットミルを用いて粉砕処理を行い、カーボン平均粒径が１μｍとなった。上記インクスラリーに、ダイキン工業製Ｐｏｌｙｆｌｏｎ  Ｄ−１Ｅ  １３ｇを投入混合し、プロペラ攪拌装置にて１５０ｒｐｍ、３０分の攪拌処理を行い、塗着用インクスラリーとした。
【００９５】
４．ＰＴＦＥ多孔質膜の親水処理
工程１で準備したＰＴＦＥ多孔質膜を中空部が８ｃｍ角のステンレス製治具に固定し、工程２で準備した親水処理液に浸漬後、減圧吸引した。
【００９６】
５．インクスラリーの塗着
工程４で親水処理化されたＰＴＦＥ多孔質膜が完全に乾燥する前に、工程３で準備したインクスラリーに浸漬後、減圧吸引し、７０〜１００℃の乾燥炉で乾燥させた。
【００９７】
６．ＰＴＦＥ多孔質膜の焼成
工程５でインクスラリーを塗着させたＰＴＦＥ多孔質膜を、３２０℃の焼成炉で２０分の焼成処理を行い、ガス拡散電極用材料とした。
なお、得られたガス拡散電極用材料は、次の組成式（ＰＴＦＥ）０．３（Ｃａｒｂｏｎ）０．７で示すことができる。
【００９８】
７．ＰＴＦＥ多孔質膜の接合
上記のガス拡散電極用材料を、１０ｃｍ角のカーボンペーパー（東レ製：ＴＧＰ−Ｈ−０６０）上にセットし、ホットプレスにて熱接合処理を行った。
【００９９】
８．ガス拡散電極の切り出し
工程７で得られたカーボンペーパ＋ガス拡散電極用材料を所定のサイズに切り出し、ガス拡散電極とした。
【０１００】
［ガス拡散電極の評価］
図６に示すように、得られたガス拡散電極７，９を用いた膜電極接合体（ＭＥＡ）５を、燃料ガス流路１２を有するセパレータ１０と、冷却水流路１３を有するセパレータ１１とで挟持し、燃料電池単セル１を組立てた。
大気圧下で、アノード極に水素ガス／カソード極に空気を導入し、セル温度７０℃、負荷電流密度１Ａ／ｃｍ２で３時間エージング処理を行った後、セルの発電性能評価を行った。
【０１０１】
本発明のガス拡散電極材料をカーボンパーパーに支持したガス拡散層（ＧＤＬ）を用いたＭＥＡは、カーボンパーパー上に多孔質層（ミル層）を配した、従来のガス拡散層（ＧＤＬ）を用いたＭＥＡに比べ、性能及び耐久性に優れることが分かる。
【図面の簡単な説明】
【０１０２】
【図１】本発明のガス拡散電極用材料の一例における多孔質体の電子顕微鏡写真である。
【図２】本発明のガス拡散電極用材料の一例の電子顕微鏡写真である。
【図３】従来のガス拡散電極用材料における多孔質体の電子顕微鏡写真である。
【図４】従来のガス拡散電極材料の電子顕微鏡写真である。
【図５】本発明のガス拡散電極用材料の製造方法の一例を示す工程フロー図である。
【図６】本発明のガス拡散電極用材料を用いた単セルの一例を示す断面外略図である。
【符号の説明】
【０１０３】
１    単セル
２    固体高分子膜
３    燃料電極
４    酸化剤電極
５    膜電極接合体（ＭＥＡ）
６    触媒層
７    ガス拡散層
８    触媒層
９    ガス拡散層
１０  燃料電極側セパレータ
１１  酸化剤電極側セパレータ
１２  燃料ガス流路
１３  冷却水流路
【図１】
0005326185.tif 000003
【図２】
0005326185.tif 000004
【図３】
0005326185.tif 000005
【図４】
0005326185.tif 000006
【図５】
0005326185.tif 000007
【図６】
0005326185.tif 000008